(57)【特許請求の範囲】
【請求項１】
（Ａ）１〜４個のオキセタン環を有する化合物、（Ｂ）エポキシ基を有する化合物及び（Ｃ）活性エネルギー線の照射によりカチオン重合を開始させる化合物からなるシート状光学物品用活性エネルギー線硬化型組成物。
【請求項２】
（Ｂ）成分が、脂環式エポキシ樹脂である請求項１記載のシート状光学物品用活性エネルギー線硬化型組成物。
【請求項３】
（Ｂ）成分が、芳香族エポキシ樹脂である請求項１記載のシート状光学物品用活性エネルギー線硬化型組成物。
【請求項４】
請求項１、請求項２又は請求項３に記載された組成物に活性エネルギー線を照射して硬化させた硬化物からなるシート状光学物品。
【発明の詳細な説明】
【０００１】
【発明の属する技術分野】
本発明は、フレネルレンズ、レンチキュラーレンズ及びプリズムシート等のシート状光学物品の製造に適した活性エネルギー線硬化型組成物に関する。
【０００２】
【従来の技術】
従来、フレネルレンズ等のシート状の光学物品は、熱可塑性樹脂の射出成形や熱プレス成形により製造されるのが一般的であった。しかしながら、これらの製造方法では、製造時の加熱及び冷却に長時間を必要とし、生産性が低いという問題があった。
そこで、近年においては、上記問題を解決するシート状光学物品の製造方法として、金型又は樹脂型等のレンズ型母材と透明性樹脂基板又はフィルムとの間に、活性エネルギー線硬化型組成物を流し込み、これに紫外線等の活性エネルギー線を照射して組成物を硬化させて製造する方法が採用されるようになってきた。当該製造方法に使用される活性エネルギー線硬化型組成物としては、一般にはウレタン（メタ）アクリレート、エポキシ（メタ）アクリレート及びポリエステル（メタ）アクリレート等のオリゴマーからなる、活性エネルギー線開始ラジカル重合により硬化する組成物が使用されている。
【０００３】
【発明が解決しようとする課題】
しかしながら、前記ラジカル硬化型のアクリレート系組成物は、一般に硬化収縮が大きく、そのため硬化後、シートが反ったり、透明基材との剥離や割れが生じる場合があった。この硬化収縮を低減する組成物としては、単官能（メタ）アクリレートをさらに配合した組成物があるが、硬化物が脆くなるため、型からシートを剥がす際に、割れたり欠けたりする問題を有するものであった。又、ウレタン（メタ）アクリレートを配合した組成物は、得られる硬化物が柔軟性に優れるものであるが、ウレタン（メタ）アクリレートは硬化前のオリゴマー自体の粘度が非常に高いため、型に組成物を流し込む際に泡を噛んでしまい、脱泡が困難であるという欠点を有するものであった。
他方、近年、エポキシ樹脂、ビニルエーテル等からなる光カチオン重合性の組成物も検討されてきているが、これらの多くが厚膜の硬化物を製造する場合の硬化性が不充分であるため、組成物が充分硬化しない又は硬化速度が遅いという欠点を有するものであった。又、硬化性を改善するため、過剰に活性エネルギー線を照射する方法もあるが、この場合は、得られる硬化物が硬くて脆く、伸びのないものとなってしまい、又型からシートを剥がす際に、割れたり欠けたりしてしまうものであった。
本発明者らは、組成物が低粘度で、硬化収縮が少なく、硬化後の型からの離型性に優れ、硬化物の反りが少ないシート状光学物品を製造するのに適した活性エネルギー線硬化型組成物を見出すため鋭意検討を行ったのである。
【０００４】
【課題を解決するための手段】
本発明者らは、種々の検討の結果、前記課題を解決するためには、オキセタン環を有する化合物及びエポキシ基を有する化合物からなる光カチオン重合型の組成物が、低粘度であり、かつ厚膜での内部硬化性に優れて、その硬化物が、型からの離型性に優れ及び反りが少ないことを見出し本発明を完成した。
以下、本発明を詳細に説明する。
【０００５】
【発明の実施の形態】
○（Ａ）成分
（Ａ）成分としては、分子中に１〜４個のオキセタン環を有する化合物であれば、モノマー及びそのオリゴマーのいずれも使用できる。
分子中に１個のオキセタン環を有する化合物としては、下記一般式（１）で表わされる化合物等が挙げられる。
【０００６】
【化１】
0003671658.tif 000002
【０００７】
ここで、式（１）において、Ｒ1 は、水素原子、フッ素原子、メチル基、エチル基、プロピル基及びブチル基等の炭素数１〜６個のアルキル基、炭素数１〜６個のフルオロアルキル基、アリル基、アリール基、フリル基並びにチエニル基である。Ｒ2 は、メチル基、エチル基、プロピル基及びブチル基等の炭素数１〜６個のアルキル基、１−プロペニル基、２−プロペニル基、２−メチル−１−プロペニル基、２−メチル−２−プロペニル基、１−ブテニル基、２−ブテニル基及び３−ブテニル基等の炭素数２〜６個のアルケニル基、フェニル基、ベンジル基、フルオロベンジル基、メトキシベンジル基及びフェノキシエチル基等の芳香族環を有する基、芳香族環を有する基において芳香族環がハロゲン置換された基、エチルカルボニル基、プロピルカルボニル基、ブチルカルボニル基及びペンチルカルボニル基等の炭素数２〜６個のアルキルカルボニル基、エトキシカルボニル基、プロポキシカルボニル基及びブトキシカルボニル基等の炭素数２〜６個のアルコキシカルボニル基、並びにエチルカルバモイル基、プロピルカルバモイル基、ブチルカルバモイル基及びペンチルカルバモイル基等の炭素数２〜６個のアルコキシカルバモイル基等が挙げられる。
【０００８】
次に、２個のオキセタン環を有する化合物としては下記一般式（２）で示される化合物等が挙げられる。
【０００９】
【化２】
0003671658.tif 000003
【００１０】
式（２）において、Ｒ1 は、前記一般式（１）におけるものと同様の基である。Ｒ3 は、例えば、エチレン基、プロピレン基及びブチレン基等の線状又は分枝状アルキレン基、ポリ（エチレンオキシ）基及びポリ（プロピレンオキシ）基等の線状又は分岐状ポリ（アルキレンオキシ）基、プロペニレン基、メチルプロペニレン基及びブテニレン基等の線状又は分枝状不飽和炭化水素基、カルボニル基、カルボキシル基及びカルバモイル基等の官能基を含むアルキレン基、並びにカルボニル基等である。
又、Ｒ3 は、下記式（３）、（４）及び（５）で示される基から選択される多価基でもある。
【００１１】
【化３】
0003671658.tif 000004
【００１２】
式（３）において、Ｒ4 は、水素原子、メチル基、エチル基、プロピル基及びブチル基等の１〜４個のアルキル基、メトキシ基、エトキシ基、プロポキシ基及びブトキシ基等の炭素数１〜４個のアルコキシ基、塩素原子及び臭素原子等のハロゲン原子、ニトロ基、シアノ基、メルカプト基、低級アルキルカルボニル基、カルボキシル基、並びにカルバモイル基である。又、式（３）において、その芳香族核がハロゲン置換されたものであっても良い。
【００１３】
【化４】
0003671658.tif 000005
【００１４】
式（４）において、Ｒ5 は酸素原子、硫黄原子、メチレン基、ＮＨ、ＳＯ、ＳＯ2 、Ｃ（ＣＦ3 ）2 又はＣ（ＣＨ3 ）2 である。又、式（４）において、その芳香族核がハロゲン置換されたものであっても良い。
【００１５】
【化５】
0003671658.tif 000006
【００１６】
式（５）において、Ｒ6 は、メチル基、エチル基、プロピル基及びブチル基等の炭素数１〜４個のアルキル基、並びにアリール基である。ｎは０〜２０００の整数である。Ｒ7 は、メチル基、エチル基、プロピル基及びブチル基等の炭素数１〜４個のアルキル基、並びにアリール基である。
Ｒ7 は下記式（６）で示される基から選択される基でもある。
【００１７】
【化６】
0003671658.tif 000007
【００１８】
式（６）において、Ｒ8 はメチル基、エチル基、プロピル基及びブチル基等の炭素数１〜４個のアルキル基、並びにアリール基である。ｍは０〜１００の整数である。
【００１９】
２個のオキセタン環を有する化合物の具体例としては、下記式（７）及び（８）で示される化合物等が挙げられる。
【００２０】
【化７】
0003671658.tif 000008
【００２１】
式（７）で示される化合物は、式（２）において、Ｒ1 がエチル基、Ｒ3 がカルボキシル基である化合物である。
【００２２】
【化８】
0003671658.tif 000009
【００２３】
式（８）で示される化合物は、式（２）において、Ｒ1 がエチル基、Ｒ3 が式（５）でＲ6 及びＲ7 がメチル基、ｎが１である化合物である。
２個のオキセタン環を有する化合物において、上記した化合物以外の好ましい例としては、下記一般式（９）で示される化合物がある。式（９）において、Ｒ1 は前記一般式（１）におけるものと同様の基である。
【００２４】
【化９】
0003671658.tif 000010
【００２５】
３〜４個のオキセタン環を有する化合物としては、下記一般式（１０）で示される化合物が挙げられる。
【００２６】
【化１０】
0003671658.tif 000011
【００２７】
式（１０）において、Ｒ1 は、前記一般式（１）におけるものと同様の基である。Ｒ9 は、例えば、下記式（１１）〜（１３）で示される基等の炭素数１〜１２の分枝状アルキレン基、下記式（１４）で示される基等の分枝状ポリ（アルキレンオキシ）基及び下記式（１５）で示される基等の分枝状ポリシロキシ基等が挙げられる。ｊは、３又は４である。
【００２８】
【化１１】
0003671658.tif 000012
【００２９】
式（１１）においてＲ10はメチル基、エチル基及びプロピル基等の低級アルキル基である。
【００３０】
【化１２】
0003671658.tif 000013
【００３１】
【化１３】
0003671658.tif 000014
【００３２】
【化１４】
0003671658.tif 000015
【００３３】
式（１４）において、ｌは１〜１０の整数である。
【００３４】
【化１５】
0003671658.tif 000016
【００３５】
３〜４個のオキセタン環を有する化合物の具体例としては、下記式（１６）で示される化合物等が挙げられる。
【００３６】
【化１６】
0003671658.tif 000017
【００３７】
さらに、上記した以外の１〜４個のオキセタン環を有する化合物の例としては、下記式（１７）で示される化合物がある。
【００３８】
【化１７】
0003671658.tif 000018
【００３９】
式（１７）において、Ｒ8 は、式（６）におけるものと同様の基である。Ｒ11は、メチル基、エチル基、プロピル基及びブチル基等の炭素数１〜４のアルキル基並びにトリアルキルシリル基であり、ｒは１〜４である。
本発明で使用するオキセタン化合物の好ましい具体例としては、以下に示す化合物がある。
【００４０】
【化１８】
0003671658.tif 000019
【００４１】
【化１９】
0003671658.tif 000020
【００４２】
【化２０】
0003671658.tif 000021
【００４３】
【化２１】
0003671658.tif 000022
【００４４】
又、これら以外にも、分子量１０００〜５０００程度の高分子量を有する、１〜４個のオキセタン環を有する化合物も挙げられる。これらの例として例えば以下の化合物が挙げられる。
【００４５】
【化２２】
0003671658.tif 000023
【００４６】
ここでｐは２０〜２００である。
【００４７】
【化２３】
0003671658.tif 000024
【００４８】
ここでｑは１５〜１００である。
【００４９】
【化２４】
0003671658.tif 000025
【００５０】
ここでｓは２０〜２００である。
【００５１】
本発明では、（Ａ）成分の２種類以上を併用することができる。
【００５２】
○（Ｂ）成分
（Ｂ）成分は、分子中に１個以上のエポキシ基を有する化合物であれば、モノマー、オリゴマー及びポリマーのいずれも使用可能である。（Ｂ）成分の具体例としては、通常「エポキシ樹脂」として知られているものであり、従来公知の芳香族エポキシ樹脂、脂環式エポキシ樹脂及び脂肪族エポキシ樹脂等が挙げられる。尚、以下エポキシ樹脂とは、モノマー、オリゴマー又はポリマーを意味する。
【００５３】
芳香族エポキシ樹脂において、分子内に１個のエポキシ基を有するものとしては、フェノール、クレゾール、炭素数２〜１２のアルキルフェノール、フェニルフェノール及びパラクミルフェノール又はこれらフェノール類のアルキレンオキサイド付加体のモノグリシジルエーテル、スチレンオキシド並びにこれら化合物の芳香族核がハロゲン置換された化合物等が挙げられる。
２個以上のエポキシ基を有するものとしては、少なくとも１個の芳香族核を有する多価フェノール類又はそのアルキレンオキサイド付加体とエピクロルヒドリンとの反応によって製造される、ジ又はポリグリシジルエーテル等が挙げられる。具体的には、レゾルシノールジグリシジルエーテル；ハイドロキノンジグリシジルエーテル；ビスフエノールＡ、ビスフェノールＦ、ビスフェノールＳ、ビスフェノールフルオレン及びこれらフェノール類のアルキレンオキサイド付加体のジ又はポリグリシジルエーテル；ノボラック型エポキシ樹脂；クレゾールノボラック樹脂；並びにこれらこれら化合物の芳香族核がハロゲン置換された化合物等が挙げられる。
これら以外にも、グリシジルフタルイミド、テトラフタル酸ジグリシジルエステル及びｏ−フタル酸ジグリシジルエステル等が挙げられ、さらにエポキシ樹脂−最近の進歩−（昭晃堂、１９９０年発行）の２章や、エポキシ樹脂（「高分子加工」別冊９・第２２巻増刊号、高分子刊行会、昭和４８年発行）の４〜６頁、９〜１６頁に記載されている芳香族エポキシ樹脂等が挙げられる。
【００５４】
脂環式エポキシ樹脂としては、少なくとも１個のシクロへキセン又はシクロペンテン環等のシクロアルカン環を有する化合物を、過酸化水素及び過酸等の適当な酸化剤でエポキシ化することによつて得られる、シクロヘキセンオキサイド又はシクロペンテンオキサイド含有化合物等が挙げられる。具体例としては、シクロヘキセンオキサイド及び下記式（２５）〜（２７）で示される化合物等が挙げられる。
【００５５】
【化２５】
0003671658.tif 000026
【００５６】
【化２６】
0003671658.tif 000027
【００５７】
【化２７】
0003671658.tif 000028
【００５８】
これら以外にも、ＵＶ・ＥＢ硬化材料〔（株）シーエムシー、１９９２年発行〕の３．１．５項６１頁、前記高分子加工別冊のエポキシ樹脂の７頁、１７〜２８頁に記載されているような化合物等が挙げられる。
又、これらエポキシ樹脂は市販されており、サイクロマーＭ１００（ダイセル化学工業）、サイクロマーＡ２００（ダイセル化学工業）、サイクロマーＭ１０１（ダイセル化学工業）、セロキサイド３０００（ダイセル化学工業）、エポリードＧＴ３００（ダイセル化学工業）及びエポリードＧＴ４００（ダイセル化学工業）等がある。
【００５９】
脂肪族エポキシ樹脂としては、脂肪族アルコール又はそのアルキレンオキサイド付加体のモノグリシジルエーテル、脂肪族多価アルコール又はそのアルキレンオキサイド付加体のジ又はポリグリシジルエーテル等が挙げられる。モノグリシジルエーテルの具体例としては、ブチルグリシジルエーテル及び２−エチルヘキシルグリシジルエーテル等のアルキルグリシジルエーテル等が挙げられる。ジ又はポリグリシジルエーテルの具体例としては、エチレングリコール、プロピレングリコール、１，４−ブタンジオール、１，６−ヘキサンジオール及びそのアルキレンオキサイド付加体等のアルキレングリコールのジグリシジルエーテル；ポリエチレングリコール及びポリプロピレングリコール等のポリアルキレングリコールのジグリシジルエーテル；ネオペンチルグリコール、ジブロモネオペンチルグリコール又はこれらグリコールのアルキレンオキサイド付加体のジグリシジルエーテル；水素添加ビスフェノールＡ又はそのアルキレンオキサイド付加体のジ又はポリグリシジルエーテル；トリメチロールエタン、トリメチロールプロパン及びグリセリン又はこれら３価アルコールのアルキレンオキサイド付加体のジ又はトリグリシジルエーテル；ペンタエリスリトール又はそのアルキレンオキサイド付加体のジ、トリ又はテトラグリジジルエーテル等の多価アルコールのポリグリシジルエーテル等が挙げられる。ここでアルキレンオキサイドとしては、エチレンオキサイド及びプロピレンオキサイド等が挙げられる。
これら以外にも前記高分子加工別冊エポキシ樹脂の３〜６頁に記載されている脂肪族エポキシ樹脂等が挙げられる。
【００６０】
さらに、これらのエポキシ樹脂の他にも、トリアジン核を骨格に持つエポキシ樹脂、例えばＴＥＰＩＣ（日産化学）、デナコールＥＸ−３１０（ナガセ化成）等があり、又前記高分子加工別冊のエポキシ樹脂２８９〜２９６頁に記載されているような化合物等も用いることができる。
【００６１】
厚膜における内部硬化性に優れることから、（Ｂ）成分としては、芳香族エポキシ樹脂及び脂環式エポキシ樹脂が好ましい。
本発明では、上記（Ｂ）成分の２種類以上を併用することができる。
【００６２】
○（Ｃ）成分
（Ｃ）成分は活性エネルギー線の照射によりカチオン重合を開始させる化合物である。当該化合物としては、従来光カチオン重合開始剤として知られている多種多様な化合物を用いることができる。例えば、前記ＵＶ・ＥＢ硬化材料の３．１．５項６３〜６５頁に記載されているような化合物が挙げられる。これらの開始剤のうちで好ましいものとしては、ジアリールヨードニウム塩及びトリアリールスルホニウム塩が挙げられる。典型的な光重合開始剤を下に示す。
【００６３】
【化２８】
0003671658.tif 000029
【００６４】
【化２９】
0003671658.tif 000030
【００６５】
【化３０】
0003671658.tif 000031
【００６６】
【化３１】
0003671658.tif 000032
【００６７】
（式中、Ｒ12は水素、炭素数１〜１８のアルキル基又は炭素数１〜１８のアルコキシ基であり、Ｒ13は水素原子、ヒドロキシアルキル基、ヒドロキシアルコキシ基であり、好ましくはヒドロキシエトキシ基である。Ｍは金属好ましくはアンチモンであり、Ｘはハロゲン好ましくはフッ素であり、ｋは金属の価数であり、例えばアンチモンの場合は５である。）
【００６８】
○その他の成分
本発明の組成物には、上記必須成分の他、必要に応じて、ビニルエーテル化合物のようなカチオン反応性化合物や、無機充填剤、染料、顔料、粘度調節剤、処理剤及び紫外線遮断剤のような不活性成分を配合することができる。
又、必要に応じて（メタ）アクリロイル基を有する化合物及び光ラジカル重合開始剤のような活性エネルギー線でラジカル重合可能な成分を配合することができる。
【００６９】
紫外線により本発明の組成物を硬化させる場合には、硬化性をより一層改良する目的で、（Ｃ）成分に加えて、光増感剤を配合することもできる。本発明において用いることができる典型的な増感剤は、クリベロがアドバンスド  イン  ポリマーサイエンス（Adv. in Plymer Sci.,62,1(1984)) で開示している化合物を用いることが可能である。具体的には、ピレン、ペリレン、アクリジンオレンジ、チオキサントン、２−クロロチオキサントン及びペンゾフラビン等が挙げられる。
【００７０】
○組成物の製造方法
本発明の活性エネルギー線硬化型組成物の製造方法としては、上記（Ａ）成分，（Ｂ）成分及び（Ｃ）成分を常法に従い混合すればよい。
【００７１】
ここで、（Ａ）成分は、組成物中の（Ａ）成分と（Ｂ）成分の合計量１００重量部に対して１０〜９５重量部配合することが好ましい。（Ａ）成分の配合量が１０重量部に満たない場合は、厚膜での内部硬化性が悪くなり、又９５重量部を越える場合には硬化しなくなる。（Ａ）成分と（Ｂ）成分の配合割合は、実際上は上記範囲内において、要求される組成物の粘度、硬化物の硬度等を配慮して決定すればよい。
又（Ｃ）成分の配合割合は、（Ａ）成分及び（Ｂ）成分の合計量に対して、０．１〜１０重量％の割合で含有することが好ましく、より好ましくは０．１〜５重量％である。この割合が０．１重量％に満たない場合は、硬化性が充分な物でなくなり、一方、１０重量％を越える場合は、光透過性が不良となり、厚膜での内部硬化性が悪くなることがある。
【００７２】
○シート状光学物品
本発明のシート状光学物品は、前記組成物に活性エネルギー線を照射して硬化させた硬化物からなるものである。シート状光学物品としては、フレネルレンズ、レンチキュラーレンズ及びプリズムシート等が挙げられる。
シート状光学物品の製造方法としては、従来当該物品の製造で行われている方法に従えばよい。例えば、樹脂又は金属製型枠と透明基材との間に組成物を流し込み、活性エネルギー線を照射して硬化させた後、型から剥がして製造する方法等が挙げられる。透明基材としては、ガラス、アクリル樹脂及びポリカーボネート樹脂等のプラスチック板、並びにポリエステル樹脂、ポリカーボネート樹脂及びアクリル樹脂等のプラスチックフィルム等が挙げられる。又、レンズの厚さも使用する目的に応じて適宣選択すれば良い。
活性エネルギー線としては、紫外線、Ｘ線又は電子線等が挙げられる。
紫外線を照射する場合には、様々な光源を使用することができ、例えば低圧或いは高圧水銀灯、メタルハライドランプ、キセノンランプ、無電極放電ランプ又はカーボンアークランプ等が挙げられる。電子線により硬化させる場合には、種々の照射装置が使用でき、例えばコックロフトワルトシン型、バンデグラフ型又は共振変圧器型等が挙げられ、電子線としては５０〜１０００ｅｖのエネルギーを持つものが好ましく、より好ましくは１００〜３００ｅＶである。
本発明では、安価な装置を使用できることから、紫外線を使用することが好ましい。
【００７３】
【実施例】
以下に、実施例及び比較例を挙げて、本発明をより具体的に説明する。尚、実施例及び比較例の中の部及び％は、特に断わりの無い限り重量部である。
【００７４】
○実施例１
（Ａ）成分として下記化合物（３２）７５部、（Ｂ）成分として下記化合物（３３）〔ＵＶＲ−６１１０、ユニオンカーバイド（株）製、脂環式エポキシ化合物〕２５部を混合し、これに（Ｃ）成分としてトリアリルスルホニウムのヘキサフルオロリン酸塩とプロピレンカーボネートの混合物〔ＵＶＩ−６９９０、ユニオンカーバイド（株）製、有効成分５０％〕を２部添加、混合して、活性エネルギー線硬化型組成物を調製した。
【００７５】
【化３２】
0003671658.tif 000033
【００７６】
【化３３】
0003671658.tif 000034
【００７７】
得られた組成物を、厚さ４００ミクロンの樹脂製フレネルレンズ型枠に流し込み、上からＰＥＴフィルムでラミネートした後、１２０ｗ／ｃｍのメタルハライドランプを設置したコンベアタイプの紫外線照射装置（ランプ高さ＝１０cm、コンベアスピード＝１０ｍ／ｍｉｎ、照射強度：７８０ｍＷ／ｃｍ2 、３２０ｍＪ／ｃｍ2 ）を用いて、３パス（１０ｍ／ｍｉｎを１パスとする）通して組成物を硬化させ、フレネルレンズを製造した。得られたレンズを、フィルムを型から剥がし、その際の離型性、又得られたレンズについて紫外線照射面（上部）と内部（下部）の硬化性、反りを評価した。粘度測定はＥ型粘度計を用いて、２５℃で測定した。それらの結果を表１に示す。
又、得られたレンズは、レンズとしての性能上問題のないものであった。
【００７８】
○実施例２〜４
（Ａ）成分として化合物（３２）又は下記化合物（３４）を表１で示す割合で使用し、（Ｂ）成分及び（Ｃ）成分として表１に示す化合物を表１で示す割合で使用し、実施例１と同様にして組成物を調製した。得られた組成物について実施例１と同様に評価を行った。それらの結果を表１に示す。
又、得られたレンズは、レンズとしての性能上問題のないものであった。
【００７９】
【化３４】
0003671658.tif 000035
【００８０】
【表１】
0003671658.tif 000036
【００８１】
表１における略号は、以下の通りである。
・ＰｈＯＸ：式（３２）の化合物（１個のオキセタン環を有する化合物）
・ＸＤＯ：式（３４）の化合物（２個のオキセタン環を有する化合物）
・ＵＶＲ−６１１０：式（３３）の化合物（ユニオンカーバイド製、脂環式エポキシ化合物
・ＹＤ−１２８：ビスフェノールＡ型エポキシ化合物（東都化成製、分子量約３８０、２官能エポキシ化合物）
・ＹＤＣＮ−７０４Ｐ：クレゾールノボラック型エポキシ化合物（東都化成製、分子量約１９００、多官能エポキシ化合物）
・ＹＤＰＮ−６３８Ｐ：フェノールノボラック型エポキシ化合物（東都化成製、分子量約５７０、多官能エポキシ化合物）
・ＵＶＩ−６９９０  ：トリアリルスルホニウムのヘキサフルオロリン酸塩とプロピレンカーボネートの混合物（ユニオンカーバイド製）
【００８２】
○比較例１〜同３
表２に示す様に（Ａ）成分及び（Ｂ）成分を使用した以外は、実施例１と同様にして組成物を調製した。
得られた組成物を使用して実施例１と同様に評価した。それらの結果を表２に示す。
【００８３】
○比較例４
表３に示す様にラジカル硬化型の化合物を使用した以外は、実施例１と同様ににして組成物を調製した。
得られた組成物を使用して実施例１と同様に評価した。それらの結果を表３に示す。
【００８４】
【表２】
0003671658.tif 000037
【００８５】
【表３】
0003671658.tif 000038
・Ｍ−２１０：アロニックスＭ−２１０、東亞合成製、ビスフェノールＡエチレンオキサイド変成ジアクリレート
・Ｍ−３０５：アロニックスＭ−３０５、東亞合成製、ペンタエリスリトールトリアクリレート
・Ｉｒｇ１８４：イルガキュア１８４、チバ・スペシャリティ・ケミカルズ製、１ーヒドロキシシクロヘキシルフェニルケトン
【００８６】
【発明の効果】
本発明のシート状光学物品用活性エネルギー線硬化型組成物は、粘度が低く、厚い膜での内部硬化性に優れ、又その硬化膜は硬化収縮が低く、反りが少なく、型からの離型性に優れるものであり、極めて実用性の高いものである。